ПРОВОД ИЗ НЕСКОЛЬКИХ ЖИЛ И СПОСОБ ЕГО ИЗГОТОВЛЕНИЯ

1. Способ изготовления провода (11) из нескольких жил (12), выполненных из электропроводного материала,
2
в котором жилы (12) тянут вхолодную до придания им конечного диаметра на по меньшей мере одной одиночной или многоблочной волочильной машине или тянущем аппарате (19, 25, 28) за один или несколько этапов волочения или за последний этап волочения перед свивкой, в результате чего каждая жила (12) имеет предел прочности на растяжение не менее 300 Н/мм, причем далее эти холоднотянутые жилы (12) свивают в провод (11) на прядевьющей машине (21), не подвергая отжигу, отличающийся тем, что
жилы (12) из предварительно тянутого материала тянут вхолодную, не подвергая отжигу, до придания им конечного диаметра со степенью пластической трансформации более 96% за один или несколько этапов волочения на по меньшей мере одной одиночной или многоблочной волочильной машине (19) или тянущем аппарате, или
жилы (12) предварительно тянут до придания им промежуточного диаметра на одиночной или многоблочной волочильной машине (25) или тянущем аппарате, потом указанные жилы или жилу (12), предварительно тянутые до придания им промежуточного диаметра, подают в отжиговое устройство (26), после чего указанные предварительно тянутые или отожженные жилу или жилу (12) подают на другую одиночную или многоблочную волочильную машину (28) или тянущий аппарат и протягивают вхолодную до придания им конечного диаметра за один или несколько этапов волочения, причем указанные предварительно тянутые или отожженные жилы или жилу (12) протягивают вхолодную до придания им конечного диаметра на одиночной или многоблочной волочильной машине (28) или тянущем аппарате при степени пластической трансформации менее 96%.
2. Способ по п.1, отличающийся тем, что требуемое для изготовления провода (11) число жил (12) получают на одиночной или многоблочной волочильной машине или тянущем аппарате (19, 25, 28) за один или несколько этапов волочения и наматывают на бобину (20) или бобины (20), не подвергая отжигу, а указанные бобины (20) подготавливают для последующей свивки на прядевьющей машине (21).
3. Способ по п.1, отличающийся тем, что указанные предварительно тянутые и отожженные жилы (12) наматывают на бобины или бобину (27), причем эти бобины или бобину (27) с указанными предварительно тянутыми и отожженными жилами (12) подают на другую одиночную или многоблочную волочильную машину (28) или тянущий аппарат и тянут вхолодную до придания им конечного диаметра за один или несколько этапов волочения, после чего свивают в провод (11) на прядевьющей машине (21).
4. Способ по п.1, отличающийся тем, что жилы (12) тянут вхолодную за один или несколько этапов волочения до придания им конечного диаметра 0,1-1 мм.
2
2
5. Способ по п.1, отличающийся тем, что жилы (12) диаметром 0,1-0,37 мм тянут вхолодную и они имеют предел прочности на растяжение 300-800 Н/мм, желательно более 400 Н/мм.
6. Способ по п.1, отличающийся тем, что указанные холоднотянутые жилы (12) диаметром 0,1-0,37 мм тянут вхолодную и они имеют способность к растяжению 0,1-10%, предпочтительно менее 2%, наиболее предпочтительно 0,4-1%.
7. Способ по п.1, отличающийся тем, что указанные жилы изготавливают из рафинированной меди, в частности, Cu-ЕТР, Cu-ЕТР1 или Cu-FRHC, либо бескислородной меди, в частности, Cu-OF1, Cu-OF или Cu-РНСЕ, либо из медно-магниевых сплавов, либо из меди и медно-магниевого сплава.
8. Способ по п.1, отличающийся тем, что при изготовлении провода (11) используют жилы (12) в виде отдельных жил или групп жил.
2
9. Провод из нескольких жил (12), изготовленный способом по любому из пп.1-8 и включающий в себя несколько жил (12) из электропроводного материала, подвергнутых холодному волочению на последнем этапе волочения перед свивкой в провод, причем указанные холод нотянутые жилы (12) имеют предел прочности на растяжение не менее 300 Н/мм, отличающийся тем, что
указанные жилы (12) тянут вхолодную из предварительно тянутых жил за один или несколько этапов волочения при степени пластической трансформации более 96% и без отжига,
причем жилы, предварительно тянутые до придания им промежуточного диаметра и отожженные, тянут холодным волочением до придания им окончательного диаметра при степени пластической трансформации менее 96%.
2
2
2
2
2
2
2
2
2
2
2
2
2
2
2
2
2
2
10. Провод по п.9, отличающийся тем, что его жилы получают из холоднотянутых жил (12) или жил (12), предварительно тянутых до придания им промежуточного диаметра и отожженных, а затем перетянутых вхолодную до придания им конечного диаметра, при этом поперечное сечение провода составляет 0,08 мм, 0,13 мм, 0,14 мм, 0,17 мм, 0,18 мм, 0,22 мм, 0,35 мм, 0,5 мм, 0,75 мм и 1,0 мм, при обеспечении его соответствия по меньшей мере требуемым характеристикам для аналогичных проводов, в частности, с тем же числом жил, но изготовленных только из отожженных жил, с поперечным сечением 0,17 мм, 0,18 мм, 0,22 мм, 0,35 мм, 0,5 мм, 0,75 мм, 1,0 мм и 1,5 мм.